빌릿(B1 내지 B23)은 스레인레스강, 니켈-크롬, 니켈-구리 및 구리-니켈 합금을 포함하는 합금의 피복재(J) 및 고체 강철의 몸체(C, 110, 110a, 122, 62)를 구성하도록 마련된다. 빌릿이 가열되고 압연될 때 그렇지 않으면 철 함유 제품(F, R, 120, 123)으로 작업될 때, 피복재가 몸체에 결합되게 되는 인터페이스(Z)를 구비하며 몸체에 삽입되는 사각형 튜브로 이루어져 있다. 미세하게 분할된 다수의 스캐빈징 알루미늄, 티타늄, 또는 마그네슘으로 이루어진 적어도 하나 이상의 엘리먼트(Ea, Et, Em)는 몸체에 인접한 튜브에 위치하고 인터페이스로부터 분리된다. 유리하게는, 엘리먼트가 인터페이스에서 잔류 공기로부터 산소를 제거하는 브리켓으로 압축되어 인터페이스에서 클레딩의 산화를 방지할 수 있다. 튜브는 빌릿 외부의 가스가 인터페이스로 관통하지 못하도록 밀폐되어 있다. 한편, 인터페이스로 관통될 수 있기 전에 잔류 공기, 대기 공기 및 용광로 가스로부터 산소를 제거하는데 브리켓에 의존할 수 있다. 빌릿의 단부는 튜브가 산화를 시작하는 인터페이스에서 온도가 도달되기 앞서 가열된다. 알루미늄 또는 마그네슘 엘리먼트(Ea, Em)의 브리켓은 빌릿이 압연 온도에 도달되기 전에 용융되고 나서, 미세하게 분할된 탄소강의 추가 엘리먼트(Ea)가 이들 브리켓 및 강철 몸체 사이에 삽입되므로, 용융 금속이 인터페이스로 관통되는 것을 방지할 수 있다. 개방형 튜브에 있어서, 염화 암모니움 또는 우레아로 이루어진 추가 엘리먼터(Eu)는 탄소강 브리켓(carbon steel briquette) 및 강철 몸체 사이에 삽입된다. 이 추가적인 엘리먼트는 인터페이스로부터 잔류 가스를 제거하도록 낮은 온도에서 해리한다. 이 엘리먼트는 튜브에 직접 위치할 수 있고 또한 튜브에 연속적으로 용접되는 카트리지(60~60g)에 위치해도 좋다.
주어진 문장을 읽고 간략하게 요약해주세요.

문장: 
[ 발명의 명칭 ]
내식성 금속 제품CORROSION RESISTANT METAL PRODUCTS
[ 기술분야 ]
본 발명은 내식성 금속 제품의 제조 공정 및 그 공정으로부터 제조된 제품에 관한 것이다. 본 발명은 스테인레스강(stainless steel), 또는 니켈-크롬 합금, 또는 니켈-구리 합금 또는 구리-니켈 합금으로 이루어진 피복재(cladding)에 접합된 부식 민감성 철강(corrosion susceptible steel)의 몸체를 구성하는 제품에 대해 특별(particular)하지만 배타적이지 않은 어플리케이션(application)을 가진다.대부분 자주 사용되는 보편적인 “철강(steel)”의 부식 민감성에 대해서는 추가적인 논의가 필요하지는 않다. 반대로, 스테인레스강의 내식성 및 상기 언급된 합금에 대해서는 마찬가지로 잘 알려져 있다. 본 발명은 원칙적으로 스테인레스강 또는 상기 합금보다 부식에 민감한 철강몸체(body of steel) 또는 여기에 기재된 기술(technique)로 이들 재료의 피복재를 부식에 적용할 수 있는 철강몸체로 이루어진 제품에 적용된다. 본 명세서에 있어서, 여기서 사용되는 “강철(steel)”이란 이것이 의도하지 않은 바가 문맥상에서 분명하지 않다면 철강을 말한다. 특히, ”강철”은 소위 일반적으로 탄소강(carbon steel)을 포함해야 하는 경향이 있다. 종래에 따르면, 여기서 사용된 바와 같이, “탄소강”은 연강(mild steel), 저합금 엔지니어링 철강(low alloy engineering steel), 그리고 미소 합금강(micro-alloy steel)을 포함하는 다양한 등급(grade)의 탄소강을 다루고 있다.스테인레스강”, “니켈-크롬 합금” 및 “니켈-구리 합금”은 금속 산업에서 잘 알려져 있고, 일반적으로 크롬의 양, 니켈 및 크롬의 양, 구리 및 니켈의 상당 양을 각각 포함하는 합금의 정도(range)에 따라 적용된다. 니켈 및 구리의 비율이 반대되는 “구리-니켈 합금”과 대조하여, “니켈-구리 합금”은 구리보다 많은 니켈이 있다. 각각의 네 종류로 된 합금의 정도는 오토쿰푸, 알레게니 루드룸, 스페셜 메탈스 코포레이션(Outokumpu, Allegheny Ludlum, Special Metals Corporation)(니켈-구리 합금의 상표권 모넬(Monel) 및 니켈-크롬 합금의 상표권 인코넬(Inconel)의 소유주), 헤인즈 국제 INC (haynes International Inc)(니켈-크롬 합금의 상표권 하스텔로이(Hastelloy)의 소유주) 및 콜롬비아 금속 Ltd.(Columbia Metals Ltd.)을 포함하는 주요 생산자로부터 이용 가능한 리스트에 나타난다. 게다가, 각 범위에 있는 합금은 각각의 합금의 이름으로 발행되며 ASTM(American Society for Testing Materials)와 JSA(Japanese Standards Association) 와 같은 국제 표준 기구 및 UNS(Unified Numbering System)와 같은 물질 분류 시스템이 설정한 기준에 의해서 적용된다. 분명하게는, 본 발명의 중요한 관점에 있어서, 합금으로 피복된 철 함유 제품(ferrous products)을 제조하는 과정에서 가열되는 경우, 각각의 합금에 있는 상기 명명된 금속이 산화하는 것을 방지하는 수단을 제공하는 것이다. 여기에 사용된 바와 같이, 본 발명의 기술에 따르면, 이들 3가지 조건은 이러한 철 함유 제품을 생산하는 경우에 그 내부에서 상기 명명된 금속의 산화가 방지되거나 적어도 감소되는 이들 합금을 커버(cover)하는데 사용되는 경향이 있다. 의심할 여지 없이, 본 발명에 적용되는 합금은 아래에 포함되며, 이에 제한되지는 않는다.스테인레스강 : ASTM A304 (UNS S30400), ASTM 316 (UNS S31600), ASTM XM-29 (UNS S24000), ASTM XM-28 (UNS S24100)를 포함하여 오스테나이트계(austenitics); UNS S32101, S32304, S32205, S32760과 32,750 포함한 듀플렉스(duplexes).니켈-크롬 합금: ASTM B637 (UNS N06002) 및 ASTM B564 (UNS N10276)니켈-구리 합금: ASTM B865 (UNS N05500) 및 ASTM B166 UNS N06600)구리-니켈 합금: UNS C70600 및 UNS C71500본 명세서에 있어서, 다음의 약어는 과도한 반복을 피하기 위해 사용된다. SS = 스테인레스강 NiCr = 니켈-크롬 NiCu = 니켈-구리 CuNi = 구리-니켈 RT = 압연 온도 범위 시작점RTa = 1230°C ~ 1280°C에서의 오스테나이트계 SS/NiCr 을 위한 RT RTd = 1100°C ~ 1200°C에서의 듀플렉스/페라이트계 SS/NiCu/CuNi를 위한 RTFD = 아래 정의된 의미에서 "미세하게 나눈 것"
[ 배경기술 ]
본 발명의 배경지식에 대해 논의하는데 있어, 카카세(Cacace) 등이 출원한 특허의 시리즈 발명을 참고하는 것이 유용하다. 이하 기재된 특허 및 프로세스는 "종래 카카세" 특허 및 프로세스로서 간주된다. 이 중 가장 최근 특허는 미국특허 6,706,416호를 포함하는 특허 패밀리로 보인다.종래 카카세 특허는 본질적으로 연강의 코어로 구성되며 스테인레스강(stainless steel) 피복재를 구비하는 보강 막대(reinforcing bar)(이하 "철근(rebar)"이라고 함) 등의 긴 제품(long product)의 생산에 관한 것이다. 이러한 철근은 연강 스와프(mild steel swarf)의 브리켓(briquette)으로 채워진 스테인레스강 재킷으로 구성된 빌릿으로부터 생산된다. 빌릿은 가열 및 압연되어 바람직한 특성과 연강의 저렴한 비용을 가진 완성된 철근이 될 수 있지만 실질적으로는 증가된 내식성을 위해 스테인레스강 피복재를 구비하고 있다. 이러한 특허에서는, 스테인레스강 피복재와 강철 코어 사이의 인터페이스에서 만족할 금속조직결합(metallurgical bond)이 이루어지는데 문제가 있음이 분명하다. 문제의 근본은 인터페이스의 스테인레스강에 있는 크롬(chrome)의 고온에서 산화가 발생한다는 것이다. 이 산화를 일으키는 산소에 대해 다양한 잠재적인 근원이 있다. 첫 번째 근원은 빌릿(billet)이 형성된 후 브리켓과 재킷(jacket)에 남아있는 공기 중의 잔류 산소이다. 두 번째 근원은 특히 빌릿이 가열된 후, 그 끝을 통해 빌릿에 들어가는 대기의 산소이다. 이것은 빌릿이 용광로로부터 제거 후 냉각될 때 발생될 수 있고 이 빌릿 내부의 가스 압력이 대기압 이하로 떨어지도록 할 수 있다. 또한, 빌릿은 코어 및 훨씬 뜨거운 피복재 간의 온도 구배(thermal gradient)로 인해 가열되는 경우에 발생될 수 있다. 결과적으로, 코어와 피복재 사이에서 갭이 발생하고 이는 연강보다 큰 스테인레스강의 열팽창에 의해 더 악화된다. 산소의 세 번째 잠재적 근원은 브리켓(briquette)을 만드는 연강 스와프의 입자 표면에 존재하는 잔류 산화(녹)이다. 예방 조치의 부재시에, 이 산화는 온도가 증가함에 따라 CO(일산화탄소) 및/또는 CO2(이산화탄소)를 형성하기 위해 연강으로부터 확산(diffuse)되는 탄소와 반응한다.  CO 및 CO2 모두는 고온에서 스테인레스강의 상당한 산화를 일으킬 수 있다.미국특허 6,706,416에 개시된 프로세스에 있어서는, 이 문제가 브리켓이 형성되기 전에 스와프 입자와 혼합되는 이중 첨가제의 사용으로 해결되었다. 이러한 첨가제의 최초의 예로서는 분말 암모늄 클로라이드(powdered ammonium chloride)(NH4Cl)와 우레아(urea)가 있다. 빌릿이 가열되는 경우 이들은 스테인레스강의 산화가 중요하게 되는 온도 이하에서 분명히 기체 형태로 분해된다. 이러한 가스는 빌릿의 뜨거운 내부의 압력하에 있으며, 잔류 산소를 치환하도록 작용한다. 제 1 단계는 제 2 첨가제의 작용과 협력하여 이용된다. 이 제 2 첨가제인 예를 들어, 알루미늄은 상기 온도가 염화 암모늄 (ammonium chloride)이나 우레아(urea)가 완전히 분해되는 온도보다 증가할수록 점점 반응하게 된다. 산화 알루미늄(aluminum oxide)을 형성하기 위해 녹이 쓰도록 산소와 반응하고, 대기로부터 빌릿에 들어가는 산소와 반응하므로, 크롬의 산화를 방지할 수 있다.미국특허 6,706,416에서는, "NH4Cl과 우레아 모두는 200°C ~ 약 500°C 사이의 온도 범위에서 상당한 체적의 환원가스(reducing gases)를 생성”한다고 언급되어 있다. NH4Cl 및 우레아와 같은 단일 첨가제의 사용을 제안하고 있는 미국특허 미국특허 5,676,775에는 유사하게 언급되어 있다. 이러한 언급에 있어서, NH4Cl과 우레아는 빌릿의 크롬 산화물(Cr oxide)을 환원시키는 가스를 생성하는 것이 제안되어 있다는 점에서 이러한 언급이 부정확하다. 사실 상기 시료(agent)는 질소(N2), 수소(H2)와 염소(CI2)를 방출한다. 산화물을 형성하기 위한 금속의 반응에 대한 엘링함(Ellingham) 다이어그램은 이러한 물질이 빌릿에 존재하는 조건에서 산화 크롬으로 환원되서는 않는다고 나타내고 있다. 현재 출원인은 그들의 방출이 발릿에서 양의 가스 압력을 만들 가능성이 더 크다고 믿는다. 따라서, 가스는 빌릿으로부터 실시되어 이 프로세서에서, 빌릿의 잔여 공기를 밖으로 몰아낸다. 500°C 이하 온도에서, 아마도 0에 가까워질 때까지 빌릿의 잔류 대기 산소의 양은 감소할 것이다. 빌릿내 산소의 나머지 소스(source)는 H4CI와 우레아가 소비된 후 빌릿의 말단을 통해 들어오는 공기 및 스와프의 표면 상에 있는 산화 철(iron oxide)이 될 것이다.미국특허 6,706,416에 명시된 바와 같이, 스와프(swarf)로부터의 산화 철은 연강 스와프로부터 유도(derive)된 탄소와 결합하여 먼저 CO2를 형성하고 그 다음 높은 온도에서 CO를 형성한다. 이 처리가 매우 낮은 온도, 아마도 300°C에서 상당한 규모로 발생하기 시작한다. CO2는 크롬으로 신화하며, 미국특허 6,706,416에 명시되는 것과 반대로, 엘링함 다이어그램에서는 CO가 약 1,225°C 보다 높은 온도에서만 산화 크롬(Cr oxide)으로 환원되어야 한다. 이 전이 온도(transition temperatioin)가 오스테나이트계(austenitic)의 SS로 피복된 빌릿이 정상적으로 용광로를 나오는 온도(1260 ~ 1280°C)에 아주 가까이 있기 때문에, 코어 및 재킷 사이의 인터페이스에 있는 빌릿의 온도는 항상 균일하게 전이 온도(transition temperatioin)를 초과할 수 없다. 이것은 빌릿 내부의 온도 변화에 기인하거나 용광로에 담근 시간이 불충분하기 때문에 생길 수 있다. 그러므로, CO의 환원 반응이 완전한 환원을 가져올 수 있을 만큼 강력하지 않기 때문에 항상 SS의 표면에 대해 분산된 산화 크롬의 현미경 사진으로 볼 수 있는 층(layer)을 야기한다. 전이 온도가 전혀 도달되지 않는 경우 보다 집중적이며, 심지어 지속적인 산화층(oxide layer)이 발생하므로, 인터페이스에서 훨씬 적게 결합되어 제품 고장이 일어날 가능성이 있다.그러므로, 미국특허 6,706,416에서, NH4CL 또는 우레아가 소비된 이후 온도가 상승함에 따라 산화 크롬을 감소 또는 방지하기 위해 빌릿에 추가되는 두 번째 금속인 알루미늄에 의존하고 있다.종래 특허의 공개에 관해서는, 여기에 기재된 처리에서 각각의 자체 환원제는 코어와의 SS 재킷의 후속 결합을 방해하는 산화 크롬의 형성을 방지하기에 부족하다.그것은 종래 처리에서 사용된 분말 연강 브리켓(granulated mild steel briquette)으로 구성된 끝이 개방된 빌릿을 위해, 첨가제 이를 테면, NH4CL 또는 우레아 모두 알갱이(granule)를 통해 잘 분산되어야 하는 것이 필수적이다. 어떤 경우라도, SS 재킷과 탄소강 코어 사이의 적절한 결합을 위해, 가능한 한 난방의 개시로부터 재킷이 코어에 접착될 때까지 인터페이스에서 산화 크롬의 형성을 방지하는 것이 필요하다고 결론 지을 수 있다.위에서 설명한 종래의 처리에서 코어를 위한 공급 원료로 스와프를 사용하는 중요한 잠재적인 단점이 있다.전체 규모의 제조 작업에 있어서, 최종 제품이 국제 표준 규격을 준수할 필요가 있는 상황에서 특정 등급의 스와프에 대해 신뢰할 수 있는 소스(source)를 유지하는데 있어서 어려울 수 있다.또한, 미국특허 5,088,399에 개시된 몇 가지 중 비용이 많이 드는 전문 기계(specialized machinery)가 종래 처리에서 스와프(swarf) 및 빌릿을 준비를 위해 필요하다는 것이 자명하다. 게다가, 그들의 용광로 설계 때문에 대부분의 설계된 압연기(rolling mill)는 둥근 빌릿으로부터 압연(rolling)될 수 없다. 압축 스와프(compressed swarf)를 구성하고 원형이 아닌 단면 형상을 가지는 빌릿을 생산할 수 있는 기계를 구상하는 것은 쉽지 않다. 또한, 적어도 종래 특허에서 개시된 사항인 크기, 특히 빌릿의 길이는 매우 작다. 짧은 길이의 빌릿을 압연할 수 있는 기존의 압연기의 수가 단지 제한되어 있고, 심지어 둥근 빌릿으로부터 압연할 수 있는 수는 더 적다. 이러한 이유는 기존의 용광로가 평방(square) 빌릿을 취급하도록 설계된 푸셔 타입(pusher type)이기 때문이다. 둥근 빌릿(round billet)은 워킹 빔 타입(walking beam type)의 용광로를 필요로 한다. 현대의 압연기는 생산성 향상을 위해 훨씬 긴 빌릿을 압연하도록 설계되기 때문에 작은 빌릿의 사용은 비효율적인 압연 공정(rolling process)을 발생할 가능성이 있다. 원칙적으로 압축된 스와프를 구성하는 빌릿의 크기와 길이가 증가하여 모양이 변경될 수 있지만, 이 목적에 적합한 기계를 달성하는데 관련된 기술적인 문제를 잘 극복하기 어렵다.종래 프로세스에서 내재된 또 다른 문제는 NH4CL에 의해 방출된 가스는 반드시 환기되어야 한다는 것이다. 분명히, 빌릿은 이러한 이유로 끝이 개방되어 있다. 이것은 미국특허 5,124,214에 개시되어 있고, 그것에도 불구하고 빌릿의 끝을 감싸도록 캡의 사용을 제안하고 있다. 그러나, 이 특허는 위에서 기재한 것과 같은 어떤 첨가물의 사용에 앞서 공개되어 있다. 또한 이 특허는 코어의 끝에 흑연 페이스트(graphite paste)를 도포함으로써 튜브를 밀폐할 수 있는 제안이 포함되어 있지만, 이것은 실행 불가능할 것이다.이 페이스트는 빠르게 움직이면서 급속하게 분쇄가 용이하며 페이스트에 수분이 있는 다공성(porous)이 된다. 이로 인해 흑연이 파괴되므로 더 이상 의도된 장벽(barrier)을 형성시킬 것이다. 게다가, 흑연은 약 1000°C의 온도에서 브리켓의 강철과 반응하여 효과적으로 용융 주철(molten cast iron)을 형성하고 산화 크롬을 환원하는데 완전히 비효율적이 될 수 있다.미국특허 5,676,775는 끝단이 개방된 빌릿을 개시한다. 미국특허 6,706,416에서는, 첨가물로서 알루미늄만을 포함하는 실험 대상인 빌릿이 개시된다. 이 빌릿은 폐쇄형으로 개시되어 있지만, 가스가 빌릿으로부터 배기하도록 배기 구멍을 구비한 각 단부(end)에 마련된다. 빌릿은 용광로로부터 제거된 후에 배기 구멍을 용접하여 닫는다. 위에서 말한 바와 같이, 출원인은 알루미늄 첨가제가 활성화되기 전에, 이들 배기 구멍은 낮은 온도에서 빌릿내 크롬 산화를 일으키는 잔류 대기 산소를 막지 않는다고 생각한다.
[ 발명의 개요 ]

[ 해결하려는 과제 ]
본 발명의 제 1 목적은 견고한 강철 몸체와 스테인레스강, 니켈-크롬, 니켈-구리 또는 구리-니켈 합금으로 구성된 피복재로 구성된 빌릿를 제공한다. 이들 합금에 있어서는, 피복과 완성된 제품의 강철 몸체 사이의 결합을 방해하는 산화는 적어도 상업적으로 허용 가능한 완제품을 제공할 정도까지는 감소된다.
[ 과제의 해결 수단 ]
이 명세서에서는 "스캐빈징(掃氣)(scavenge)"란 용어는 그 구성 요소 중 하나인 산소를 포함하는 화합물로부터 산소의 제거를 의미하는 "환원"과 반대로 기체 산소의 제거를 의미한다.본 발명에 따르면, 견고한 강철의 몸체(body)와, 스테인레스강, 니켈-크롬, 니켈-구리 및 구리-니켈 합금을 구성하는 그룹으로부터 선택된 합금으로 이루어지는 피복 부재(cladding member)와, 인터페이스에 있는 피복 부재의 크롬, 니켈, 구리에 대한 산화를 일으킬 수 있는 가스를 인터페이스로부터 차단하는 방지 수단을 포함하는 빌릿이 제공된다. 이 피복 부재는 몸체와 피복 부재 사이에 인터페이스(interface)가 존재하도록 위치된다. 이 인터페이스에서는 빌릿이 가열되어 철 함유 산물(ferrous product)을 형성하도록 작동될 때 이 피복 부재 및 몸체는 서로 결합하게 된다. 이 방지 수단은 이 인터페이스에서 산화 가스(oxidizing gas)를 제거하도록 배치되는 다수의 스캐빈징 금속(scavenging metal)을 포함한다.본 발명에 따르면, 견고한 강철의 몸체(body)와, 스테인레스강, 니켈-크롬, 니켈-구리 및 구리-니켈 합금을 구성하는 그룹으로부터 선택된 합금으로 이루어지는 피복 부재(cladding member)와, 인터페이스에 있는 피복 부재의 크롬, 니켈, 구리에 대한 산화를 일으킬 수 있는 가스를 인터페이스로부터 차단하는 방지 수단을 포함하는 빌릿을 마련하는 단계를 포함하는 철 함유 산물을 생산하는 방법이 제공된다. 이 피복 부재는 몸체와 피복 부재 사이에 인터페이스(interface)가 존재하도록 위치된다. 이 방지 수단은 이 인터페이스에서 산화 가스(oxidizing gas)를 제거하도록 배치되는 다수의 스캐빈징 금속을 포함한다. 이 방법은 인터페이스에서의 합금이 도달 크롬, 니켈 또는 구리의 산화물을 형성하는 온도까지 도달하기 전에 스캐빈징 금속이 인터페이스에서 산화 가스를 제거하도록 활성화되는 온도로 가열되는 방식으로 빌릿을 가열하는 단계와, 이 인터페이스에서 피복 부재 및 몸체가 서로 결합되도록 빌릿을 작동시키는 단계를 포함한다.본 발명 한 형태로, 피복 부재는 그 내부에 몸체와 다수의 스캐빈징 금속이 위치하며 빌릿 외부의 가스가 인터페이스로 관통하는 것을 방지하는 밀폐형 하우징(closed housing)의 적어도 일부를 형성한다.본 발명의 일 측면에서는, 스캐빈징 금속은 알루미늄, 티타늄, 마그네슘 및 마그네슘과 알루미늄의 합금으로 이루어진 그룹으로부터 선택된다.본 발명 중 한 형태로, 스캐빈징 금속은 알루미늄, 마그네슘 또는 빌릿이 작동되는 온도에 도달하기 전까지 용융(melt)되는 합금으로 이루어져 있고, 엘리먼트(element)는 몸체 및 다수의 스캐빈징 금속 사이에서 하우징 내에 위치한 미세하게 분할된 다수의 강철로 이루어진다.본 발명의 또 다른 측면에서는, 피복 부재는 그 내부에 몸체 및 다수의 스캐빈징 금속이 위치한 하우징의 적어도 일부를 형성하고, 엘리먼트는 강철 몸체 및 다수의 스캐빈징 금속 사이에서 하우징 내에 위치한 염화 암모늄 또는 우레아로 이루어진다.본 발명의 일 측면에는, 다수의 스캐빈징 금속은 알루미늄, 마그네슘 또는 그들의 합금으로 구성된 제 1 부분과 티타늄으로 구성된 제 2 부분을 포함한다.본 발명의 일 측면에는, 하우징은 몸체가 위치한 제 1 부분(first part) 및 두 개의 부분이 서로 결합하기 전에 다수의 스캐빈징 금속이 삽입되는 제 2 부분(second part)으로 이루어져 있다.본 발명 중 일 측면에서는, 다수의 스캐빈징 금속은 인터페이스로부터 분리된 위치에 배치된다.다수의 스캐빈징 금속은 유리하게는 브리켓 형태로 되어 있거나 입자(particle), 분말(granulate), 리본(ribbon), 터닝(turning) 등의 미세하게 분할된 형태로 압축된 금속의 유사 성분으로 되어 있다. 마찬가지로, 강철, 염화 암모늄 및 우레아(urea)로 이루어진 엘리먼트는 브리켓 또는 유사 압축 형태로 되어 있다. 오히려 고체보다 그러한 형태의 금속을 사용하는 장점은 무게에 대한 표면적의 비율이 증가하므로, 산소와 반응시키거나 빌릿에서 산소를 제거하기 위한 금속의 효율성을 증가시킬 수 있다. 고밀도로 압축된 경우, 그러한 브리켓(briquette)은 추울 때 공기 또는 가스에 상대적으로 스며들지 않는다. 그러나, 그들이 자신의 융점 이하로 가열되면, 그들은 다공성이 있으며 뜨거운 가스에 반응하게 되므로, 보다 효과적으로 빌릿에 들어가는 내부 가스 또는 공기를 제거할 수 있다. 따라서, 그들은 피복 부재의 일부에 인접한 위치에서 빌릿에 위치한 소위 스캐빈징 필터로서 기능을 한다.여기에 청구 및 기재된 바와 같이, 본 발명은 빌릿으로부터 또는 어떤 방법에 의해 생산되는 철 함유 산물을 더 포함한다.
[ 발명의 효과 ]
본 상세한 설명에서는 '산화물 형성 자유 에너지(free energy of oxide formation)(이하, FEOF)"를 참조하는 것이 유용하다. 이 용어의 유용한 논의는 인터넷에서 그리고 다른 곳에서도 이용 가능하다. 현재 문맥에서는, FEOF는 어떤 주어진 온도에서, 빌릿의 엘리먼트를 구성하는 금속이 피복 부재의 크롬, 니켈 또는 구리보다 우선적으로 산화되는지에 대한 측정을 제공하므로 인해, 그들의 산화를 방지할 수 있다. 각종 금속의 FEOF의 개략도(diagrammatic illustration)는 산화물을 형성하기 위한 금속 반응에 대해서 엘링함 다이어그램(Ellingham diagram)에 나타나고, 또한 인터넷 및 다른 어느 곳에서도 이용가능하다.  엘링함 다이어그램 상에서는, 이들 금속의 선택된 합금 중 어느 하나로 피복된 빌릿의 압연 온도에 이르는 크롬, 니켈 또는 구리보다 낮은 FEOF를 갖는 금속은 칼슘(Ca), 마그네슘(Mg), 리튬(Li), 우라늄(U), 알루미늄(Al), 티타늄(Ti), 실리콘(Si), 바나듐(V), 지르코늄(Zr) 및 망간(Mn)을 포함한다. 방사능 등을 다루는 위험으로서의 그러한 고려사항으로 인해, 이들 대부분에 있어서, 아마 전문적인 어플리케이션을 제외하고는 본 발명의 목적을 위해 유용하지 않을 수 있다. 상기 명명된 대부분의 금속은 경제적으로 사용하기에 너무 비쌀 수 있다. 그러나, 출원인은 마그네슘, 알루미늄 및 티타늄 특히, 가능하게는 리튬이 본 발명에 따른 생산 제품을 위해 산업상으로 유용하게 될 수 있다고 믿는다. 그러나, 다른 이름의 금속에 대한 사용은 반드시 무시되지는 않는다.
[ 도면의 간단한 설명 ]
도 1 내지 5, 도 11 및 12, 도 14 내지 24는 빌릿의 일단 또는 양단의 단면도를 도시한다.도 6은 빌릿을 위한 가열 배치를 나타내는 개략도이다.도 7 및 8, 도 25 내지 27, 도 29는 빌릿으로부터 산출될 수 있는 산물의 예를 나타내는 단면도이다.도 9, 10 및 28은 준비 과정에 있는 빌릿의 단면도이다.
[ 발명을 실시하기 위한 구체적인 내용 ]
본 발명의 개발과 관련하여 현재 시간까지 출원인에 의해 수행되는 작업에 있어서는, 빌릿은 탄소강의 코어 몸체 및 A304 SS와 UNS S32101와 S32304 이중(duplex) 스테인리스강의 피복재로 이루어져 있다. 따라서, 이하 기재된 본 발명의 실시예는 이러한 빌릿에 초점을 맞추고 있다. 그러나 니켈과 구리가 크롬보다 높은 FEOF를 가지는 것을 고려하면, 출원인은 본 발명의 기술이 중대한 변경 없이도 니켈-크롬, 니켈-구리, 구리-니켈 합금으로 피복된 강철 코어 몸체를 구성하는 제품을 생산하는데 성공적으로 적용될 수 있다고 믿는다.도면에 있어서, 이하 설명된 바를 제외하고는, 각 빌릿(billet)(B)은 단단한 몸체(solid body) 또는 탄소 강철의 코어(C) 또는 일반적으로 스테인레스강보다 부식에 더 쉽게 영향을 받는 강철의 적당한 등급으로 구성된다. 본 예에서 코어(C)는 재킷(J)의 형태로 된 피복 부재에 하우징(housing)되어 있다. 어떤 경우에는, 재킷(J)은 스테인레스강으로 구성된 중앙부(J1)와 연강으로 구성된 외측부(12)로 이루어져 있다. 다른 경우에는, 재킷은 전체적으로 SS로 구성되어 있다. SS는 ASTM 316, A304 또는 이중으로 된 스테인레스강 중 하나를 포함하여 적합한 등급이 될 수 있다. 따라서, 각각의 빌릿 내에는, 코어(C)의 병치 부분 및 빌릿이 가열될 때 함께 결합되는 재킷 사이에 인터페이스가 존재하는 영역(Z)이 있다.각 빌릿은 재킷(J)에서 크롬의 산화를 일으킬 수 있는 가스를 영역(Z)의 인터페이스로부터 차단하는 방지 수단을 구비한다. 방지 수단은 적어도 하나 이상의 스캐빈징 금속(scavenging)으로 이루어진 무리(mass)를 포함한다. 이 금속은 일반적으로 다음에 오는 예에서 총체적으로 E로 표시되는 브리켓 등의 엘리먼트 형태로 제공되지만 반드시 이러한 형태로 제공될 필요는 없다. 이 브라켓은 코어(C) 중 적어도 일단(one end)에 인접한 재킷에 위치하고 있어, 영역(Z)의 병치 부분 사이에 있는 인터페이스로부터 이동(displace)될 수 있다.여기에서 의논된 엘리먼트를 구성하는 금속과 관련하여, 약어 ‘FD’는 스와프(swarf) 뿐만 아니라 터닝(turning), 리본(ribbon), 분말(powder), 와이어(wire)와 이른바 와이어 울(wire wool), 샷(shot) 및 그릿(grit)을 포함하는 미세하게 분할된 형태로 된 금속을 말한다. 여기서 후자의 용어는 당업자에 의해 일반적으로 이해되거나 종래 특허에서 사용되는 것이다.이하 기술된 예에서는, 전형적인 빌릿의 단면은 직사각형이고 이 단면의 사이즈는 150mm X 150mm이며, 그 길이는 6m와 14m 사이에 있을 수 있다. 그러나, 이들 모든 치수는 예를 통해 나타내고 이 빌릿은 적당한 길이 및 크기가 될 수 있다. 이들은 일반적으로 코어와 재킷에 사용되는 튜브 및 상용화된 막대(bar)의 길이와 크기로 결정될 수 있다.강철 코어에 금속 피복재를 도포하는 다양한 기술이 알려져 있거나 제시되어 오고 있다. 여기에 기술된 방법에 따라 처리되기 전에, 빌릿은 어떤 적당한 기술에 의해 준비되어도 좋다.  이 경우에 있어서, 하나 이상의 플레이트, 유리하지만 필수적이지 않은 양면 SS를 강철 코어 막대(steel core bar) 주위에 둘러쌀 수 있고, 이 플레이트의 인접한 엣지(edge)가 서로 용접될 수 있다. 이러한 빌릿의 예는 도 28의 단면에 도시되고, 전문 공장에서의 자본 지출을 유지하는 동시에 생산 상황에서 빌릿을 준비하기 위해 최적으로 배치되도록 간주된다. 여기서, 직사각형 코어(C)는 단일 플레이트로부터 사전에 휘거나 압연되었던 SS의 채널 모양 부재(100)에 배치되었다. 초기에, 이 부재(100)는 코어의 3군데 면과 병렬로 배치된다. 코어의 배치 후, 이 부재(100)의 플랜지(101)는 엣지(102)가 서로 접하게 되도록 상기 코어의 제 4 면 주위에서 휘어진다. 이 엣지는 참조번호(103)에 도시된 바와 같이 서로 용접되어 있다. 높은 생산 상황에서는, SS의 스트립(strip)은 부재(100)와 본질적으로 유사한 프로파일을 갖는 채널 모양으로 스트립을 형성하는 종래 파이프 압연기(pipe mill)를 통해 코일로부터 공급될 수 있다. 막대를 채널에 배치하고 두 개의 플랜지를 막대 주위로 접어 파이프 압연기의 추가 단계(stage)에서 서로 용접한다.또한, 유리하게는 이 코어를 발명의 명칭이 "금속 제품의 생산을 위한 빌릿”인 호주 가출원 번호 제 2009 905 130 호에 따라 제출된 국제 특허 출원에 동봉되어 있는 명세서에 기재된 하나 또는 다른 기술을 포함하는 어떤 적당한 기술로도 기능형 SS 튜브(performed SS tube)에 삽입할 수 있다. 도 1은 재킷의 단부(end)가 코어의 단부(end) 위에 놓여있는 빌릿(B1)의 일단(one end)을 도시한다. 단일 엘리먼트(Et)는 코어의 단부에서 배치된다. 플레이트(14)는 엘리먼트의 외측 단부에서 튜브에 위치하여 튜브를 밀봉하도록 용접된다. 이 예에서는, 빌릿의 반대측 단부는 유사하게 배치되어, 재킷(J)은 코어 및 엘리먼트(Et)를 그 내부에 위치하며 빌릿 외측의 가스가 영역(Z)로 관통하는 것을 차단하기 위한 방지수단으로서 기능을 하는 폐쇄형 금속 하우징을 형성한다. 이들 가스는 노 가스(furnace gase) 및 대기 가스를 포함한다. 본 예에서는, 엘리먼트(Et)가 어떤 적합한 FD 형태의 티타늄(TI)으로 구성되어 있으며, 빌릿에 삽입 이전 브리켓(briquette)으로 압축된다. 도 2에서, 플레이트(14)는 사용되지 않는다. 대신, 기능형 캡이나 돔(dome)이 사용됩니다. 이 캡은 플레이트로부터 딥 드로잉(deep drawing)함로써 가공 될 수 있다. 엘리먼트(Et)는 캡을 재킷의 단부(12)에 용접하기에 앞서 캡에 편리하게 압축하거나 삽입된다. 이러한 캡은 단부 플레이트(14)상의 용접보다 압연 중에 오류가 덜 생기는 경향이 있다.도 6 참조하여, 용광로(Fn)은 I1 및 I2로 나타낸 제 1 세트를 포함한 유도 코일을 구비하고, 이 유도 코일은 엘리먼트(Et)가 적어도 500°C 이상의 온도, 바람직하게는 800°C에 도달하기까지 제 1 단계에서 빌릿의 단부를 신속하게 가열한다. 특히, 스테인레스강 부분(J1)을 구성하는 부분은 영역(Z)에 있는 재킷의 표면에서 산화 크롬이 형성되는 온도보다 낮은 상태로 유지된다. 심지어 더 낮은 온도에서는, 티타늄은 질소 및 산소와 모두 강력하게 결합된다.  그러므로, 이 티타늄은 영역(Z)로부터 이들 대기 가스를 적극적으로 제거(scavenge)하므로, 단지 아르곤(Ar)과 같은 소량의 불활성 가스만을 남기면서 각 빌릿 단부에서 상응하는 고체 산화물 및 질화물을 형성한다. 공기 중에 정상적으로 존재하는 아르곤의 양을 고려하면, 부분 진공 아마도 대략 19mm Hg의 진공은 이 단계에서 발생한다.이후, 유도 코일(I3)의 제 2 세트는 코일(I1 및 I2)와 함께 활성화되어, 전체 빌릿을 RT까지 가열한다. 이 단계 동안에, 코어의 탄소강을 가열함으로 인해 탄소를 제거하는 것이 가능하다. 티타늄의 부재 시에 방출된 탄소는 코어의 표면 상에 있는 산화 철과 반응하여 초기에 CO2를 형성하고 그 후, 더 높은 온도에서 CO는 어떤 탄소와 함께 반응하고, 이 CO는 SS에서 크롬으로 산화된다. 그러나, 티타늄은 크롬보다 낮은 FEOF를 가지므로, 크롬으로 환원되는 것이 가능하다. 따라서, 티타늄은 산화 철로부터 그것을 포함하여 어떤 산소와도 결합되어 크롬 형성 산화물(oxide of Cr forming)을 방지하거나 어떤 것이 형성되는 것을 줄일 수 있다..이 명세서에서는, 산화를 ‘방지’ 또는 ‘감소’하는 것에 대한 어떤 제안은 이 처리를 통해 산업상 유용한 제품을 생산하는 정도로 산화를 방지하거나 감소하는 것을 내포한다. 당업자는 절대적인 의미에서 산화를 방지하거나 감소하도록 기대하는 것은 아마도 불가능하다는 것으로 인식할 것이다.또 다른 배열에서는, 엘리먼트(Et)가 전체 빌릿을 연속적으로 가열하는 그 주요 용광로에 인접해 있는 다양한 고용량 가스 또는 기름 가열 버너(fired burner)에 의해 가열될 수 있다. 주요 용광로는 이미 설명한 유도 용광로일 수 있고 가스 도는 오일 가열 용광로여도 좋다.가열된 빌릿(B1)은 도 7의 단면에서 R로 표시된 철근 또는 도 8에 도시된 평평한 막대(F) 등의 장척 제품으로 압연하기 위한 압연기로 이동한다.  분명히, 이러한 처리를 통해 여기에 기술된 빌릿으로부터 다른 적절한 형태 및 크기의 제품을 생산할 수 있다.도 1을 다시 참조하여, 재킷 완전히 그대로 남아 있어서 대기 공기의 유입에 대해여 밀봉되어 있는 한, 대기 공기는 빌릿이 용광로로부터 제거될 때 발생되는 냉각의 결과로 인해 단부를 통해 빌릿(B1)에 들어올 수 있는 기회가 없다. 빌릿이 재킷이 코어에 반드시 결합하는데 필요하게 되는 많은 압연 받침대(roll stand)를 통과한 후에, 엘리먼트(Et)의 남은 곳을 하우징하는 부분을 포함하는 장척(elongated)의 빌릿의 단부를 잘라(crop)버린다.최초 예로서, 엘리먼트(Et)를 위해 티타늄을 선택한 이유은 RT보다 융점이 높기 때문이다. 따라서, 이하 논의된 바와 같이, Al 및 Mg와 사용 가능한 기타 금속의 일부로 되어 있는 경우의 코어로부터 분리 유지되도록 어떠한 조치를 취할 필요는 없다. 티타늄의 높은 융점에도 불구하고, 빌릿에서 형성되는 산화물은 티타늄 금속으로 흡수되어 추가 산화물의 형성을 저해하도록 한다. 알류미늄 및 마그네슘이 고체 상태에 있는 경우와 달리, 티타늄은 열처리 과정 동안에 빌릿내에 형성되는 어떠한 산소와도 계속적으로 반응할 수 있다. 따라서, 티탄늄은 효율적인 산소 스캐빈저(scavenger)로 기능을 하기 위해 용융될 필요가 없다. 또한, 티타늄은 심지어 낮은 온도에서도 반응을 보인다. Al 및 Mg의 경우와 같이, 건조 및 세척된 티타늄 터닝(turning)(브리켓팅에 적합)은 높은 고유 값(intrinsic value)으로 인해 쉽게 이용 가능하다. 이것은 whdfo 기술에 기재된 처리 방법에서 요구되는 등의 스와프(swarf)를 세척하고 건조하는 스크랩-가공 공장을 위한 필요성을 방지한다.본 프로세스의 장점 중 하나는 코어 강철이 원형, 사각형, 직사각형 또는 다른 적절한 모양일 수 있다는 것이다. 코어를 구비한 빌릿을 통해 적절한 단면 크기 및 길이인 빌릿과 함께 사용되는 처리를 가능하게 한다. 특히, 빌릿 크기는 기존의 압연기에 맞게 선택될 수 있다.코어는 또한 강철 중공 예비 성형품(steel hollow preform)일 수 있고, 내부 또는 외부 SS 피복재 중 하나를 구비한 철강 파이프를 생산하는데 사용되는 빌릿일 수 있다. 직사각형 빌릿을 만드는 능력은 장척의 생산품뿐만 아니라 SS 피복 플레이트를 압연하는데 사용되는 것을 가능하게 한다. 그러한 생산품의 예가 논의된 바와 같이 도 25 내지 27을 참조하여 아래에 기술된다.강철 코어를 보다 쉽게 스테인레스강 재킷에 장착시키기 위해, 코어에 사용되어야 하는 막대는 먼저 기계적으로 접지되어 있다. 이것은 막대를 디스케일링(descaling)한 결과를 가진다. 본 발명의 목적을 위해 상업적으로 생산되는 모든 막대는 디스케일링될 필요가 있어, 숏 블라스팅함으로써 처리가 정상적으로 실시된다. 이러한 숏 블라스팅은 막대가 접지되어 있다면 반드시 필요하지는 않다.여기에 기술된 어느 하나의 빌릿으로부터 대기 산소의 제거를 돕기 위해서는, 가열에 앞서 진공 펌프(P)에 빌릿의 일단 또는 양단을 연결함으로서 빌릿을 진공 배기하는데 유리할 수 있다. 이것은 도 9에 개략적으로 도시된다. 빌릿이 용광로로 이동되기 전에 펌프는 빌릿으로부터 분리되고, 펌프를 연결하는 빌릿의 구경(aperture)은 닫혀져 있다. 이와 같이 빌릿을 진공 배기하는 수단이 잘 알려져 있어 상세하게 기재될 필요는 없다.빌릿을 진공 배기(evacuating)하는 대신에 또는 이에 추가로, 펌프(P)는 잔여 공기를 치환하기 위해 아르곤 등의 불활성 가스를 빌릿에 펌핑(pumping)하도록 배치된 형태일 수 있다.도 3은 빌릿(B3)의 일단의 다른 예를 도시한다. 빌릿(B1)을 참조하여 이미 기술된 이들과 상당히 다른 특징을 가지고 있는 한은 빌릿(B3) 및 압연된 생산품으로의 준비 및 가공에 대해 기술될 것이다.두 엘리먼트(Es, Ea)는 빌릿(3)의 각 단에 삽입된다.  엘리먼트(Es)는 엘리먼트(Ea) 및 코어ⓒ의 단부(10) 사이에서 샌드위치된다. 이 예에서는, 엘리먼트(Es)는 FD 탄소강이지만 대안적으로 FD 티탄늄을 구성하는 브리켓이다. 두 경우 모두, 엘리먼트(Es)는 FD 강철 또는 티탄늄을 튜브(12)로 직접 압축하거나 튜브로 가압되기 전에 브리켓(briquette)으로 압축됨으로써 형성될 수 있다. 엘리먼트(Ea)는 엘리먼트(Et)와 유사하지만 티타늄이 아닌 FD 알루미늄(Al) 또는 FD 마그네슘(Mg) 또는 이들의 합금으로 이루어져 있다. 이들 3개의 스캐빈징 금속 모두의 성질을 논의하는 것이 편리하다. 본 발명의 프로세스의 각의 스캐빈징 기능은 엘리먼트(Et)의 티타늄과 유사하다.본 발명과 관련하여 사용하기에 적합하다고 여기에 명명된 모든 금속 중에서, 알루미늄이 가장 널리 이용 가능하고 최소 비용이 든다. 그것은 처리하는데 안전하다고 인식되고 있다. 미국특허 6,706,416호에 명시된 바와 같이, 공격적인 산소 스캐빈저(scavenger)이지만 본 발명과 관련하여 이러한 유용성은 한번 형성된 Al2O3 산화물은 Al 금속의 표면상에 고체 상태가 되어 스캐빈징에 대한 장벽(barrier)을 형성하다는 사실에 의해 한정될 수 있다. 이 장벽은 대략 600°C에서 금속을 용융할 때 사라진다.  이 온도는 빌릿의 단부를 미리 가열하는 유도체에 의해 쉽게 달성된다. 이것은 Al을 사용하는 하나의 이점을 가진다. 알루미늄의 비등점(이하, BP)은 RT보다 훨씬 높고, 이 알루미늄의 비등점이 높음으로 인해 기체 상태인 알루미늄을 산소 스캐빈저로서 사용할 수 없다.한편, 마그네슘(Mg)의 융점(Melting Point)(MP)은 약 650°C이고, 그것의 BP는 약 1100°C이다. 게다가, 마그네슘은 알루미늄보다 휠씬 공격적인 산소 스캐빈저이다. 그러나, Mg는 일반적으로 취급이 안전하다고 인식된다. 이는 미국특허 6,706,416에 표시된다.그러나, 이와 반대로, 마그네슘의 산업 공급 업체에 의해 제공되는 정보는 간단하며 쉽게 달성될 수 있는 안전한 단계를 취하는 경우, 본 발명이 실행되는 작업 조건에서 Mg의 사용을 허용 가능하게 할 만큼 엘리먼트에 대한 Mg의 사용이 위험하다고 증명되지 않을 수 있다. 이는 Mg가 터닝(turnings) 또는 리본의 형태인 경우이며 Mg가 분말 형태인 경우일 수도 있다.알루미늄과 마그네슘 모두 안정적인 산화물(oxide), 질화물(nitride), 수화물(hydride) 및 탄화물(carbide)을 형성하고, 명시된 바와 같이, 대기 및 다른 가스의 활성 스캐빈저이다. 또한 저렴한 비용의 이점을 가지고 있다. 또한, Al 및 Mg 터닝은 광범위하게 이용 가능하다. 그들은 어느 지점에서 표면 산화층이 스캐빈징 작용을 억제하기 위해 중단되는 용융점에서 용융에 대한 반응성을 가진다. 각 FEOF는 티타늄보다 낮으며 물론 크롬보다 훨씬 낮다.빌릿(B3) 등의 빌릿에 대해, RT 이하에서 비등(boil)되지 않는 티타늄을 포함하여 Al 또는 여기에서 명명된 기타 금속 중 하나를 구성하는 엘리먼트(Ea)의 사용에 대한 몇 가지 단점이 있다. 이 경우에, 압연의 시작시에 빌릿 내부의 가스 압력은 대기 압력보다 낮으므로, 튜브(12)의 단부가 재킷이 압연 동안에 코어와 접착되기 전에 손상이 일어난다면 공기는 빌릿에 들어오거나 플레이트(14)의 용접시에 핀홀을 통해 누설된다. 그러나, 이 경우, 공기 중의 산소는 여전히 엘리먼트(Es 및 Ea)에 의해 스캐빈징되고 대기 아르곤만이 엘리먼트를 지나 빌릿의 내부로 관통한다.반대로, Ea를 위한 Mg의 사용에 대한 중요한 이점은 Mg가 자신의 비등점 이상으로 상승할 때, 양의 가스 압력은 빌릿 내부에서 생성되어, 산화 고체를 형성하는 결과로서 빌릿에서 생성된 부분 진공을 대체할 수 있다. Mg는 1100°C 대기압에서 기화되지만 부분 진공 하에서는 낮은 온도에서 기화된다. RTd에서는, 빌릿에서 기화 Mg의 압력은 대기압에 가깝다. RTa에서는 빌릿에서 기화 Mg의 압력은 대기압 이상이다. 이로써, 재킷이 손상될 경우 압연 중에 공기의 진입 가능성은 훨씬 줄어들 것이다.기화 Mg는 빌릿에서 발생할 수 있는 CO와 CO2위한 강력한 환원 가스로서 역할을 한다. CO는 780°C부터 형성되기 시작하고, 1,225°C 이상에서 크롬으로만 환원된다.또한 엘리먼트(Ea)는 알루미늄과 마그네슘의 합금으로 이루어져 있다. 알려진 바와 같이, 이러한 합금의 BP는 구성하는 금속의 비율을 조절하여 제어할 수 있다. 따라서, 합금의 BP가 원하는 대로 RT 보다 높거나 낮게 만들 수 있다. 이것의 사용을 만드는 한 가지 방법은 아래에 설명되어 있다.Mg 및 Al이 RT보다 낮은 온도에서 용융되기 때문에, 빌릿(B3)에서 엘리먼트(Ea)에 사용되는 경우에 용융된 Mg 및/또는 Al이 코어 및 SS 재킷의 인터페이스에 도달하는 것을 방지하는 것이 바람직하다. 이러한 것은 FD 강철 또는 티타늄으로 이루어지는 경우에, RT 이하에서 용융되지 않으며 용융 금속에 대해 장벽으로서 역할을 엘리먼트(Es)의 존재에 의해서 이루어진다. 이것은 엘리먼트(Es)의 한 기능입니다. 만약 FD 강철이 엘리먼트(Es)에 사용되는 경우, 탄소의 0.4%~1%를 일반적으로 포함하는 중탄소 등급(medium-carbon grade) 또는 고탄소 등급(high-carbon grade)을 선호한다. 흑연은 필요한 경우 탄소 함량을 증가시키도록 FD 철강에 추가될 수 있다. 고온에서, CO는 FD 철강 및 존재하는 흑연으로부터 방출된다. RTa에서는, CO가 엘링함 다이어그램에 따라 크롬의 모든 산화물로 환원될 수 있다. 심지어 RTd에서는, CO가 알루미늄 또는 티타늄의 존재 시에 크롬으로 환원될 수 있다.엘리먼트(Es)이 티타늄으로부터 형성되는 경우, 엘리먼트(Es)는 초기에 존재하거나 영역(Z) 내부에서 방출되는 산소에 대한 스캐빈저로서 역할을 할뿐만 아니라, 이미 명시된 바와 같이 용접 또는 재킷 손상을 통해 대기 산소가 영역(Z)으로 들어오기 전에 이를 제거하는 데 도움이 된다.도 4는 각 단에서 3개의 엘리먼트(Es, Ea 및 Et)의 조합을 구성하는 빌릿(B4)의 단부를 도시한다. 그러므로, 엘리먼트(Es)는 FD 강철로 이루어져 있고, 엘리먼트(Ea)는 알루미늄(Al), 마그네슘(Mg) 또는 그들의 합금으로 구성되어 있고, 엘리먼트(Et)는 FD 티타늄(Ti)으로 구성되어 있다. 이런 조합에 있어서는, 엘리먼트(Ea)를 구성하는 금속이 RTa 뿐만 아니라 RTd에서 용융된다. 빌릿(B4)의 엘리먼트(Es, Ea 및 Et)는 빌릿(B1 및 B3)의 엘리먼트와 각각 동일한 기능을 가지므로, B4의 엘리먼트(Et)가 특히 이전에 기술된 어떤 방식으로 빌릿에 들어가는 대기 공기로부터 산소를 제거하는 추가 수단으로 역할을 한다고 언급하는 것 외에 추가로 설명이 필요하지는 않다. 그러한 손상의 결과로 크롬의 산화를 발생하기 위한 포텐셜은 유입 공기(incoming air) 및 빌릿의 내부의 온도가 1225°C 보다 낮은 경우에 악화된다. 도 11에 도시된 빌릿에 대한 변경을 통해 이 문제를 해결한다.도 11는 각 단부에서 3개의 엘리먼트(Es, Ea 및 Et)를 구비한 빌릿(B11)의 일단을 도시한다. 이들 3개의 엘리먼트(Es, Ea 및 Et)는 이하 엘리먼트(Ea)에 대해 언급되는 대상에 있어서 동일한 금속으로 이루어져 있고 빌릿(B4)에서 동일하게 명명된 엘리먼트와 동일한 기능을 가진다. 빌릿(B11)의 단부는 초기에 플레이트(40a)에 의해 밀폐되지만, 각 플레이트에는 어떤 경우에 빌릿이 1225°C 이하가 아닌 미리 선택될 수 있는 온도에서 용융되어 용광로 내부로 배출되도록 하는 온도 의존 플러그(temperature-dependent plug)(46)가 구비되어 있다. 그러한 플러그를 위한 적당한 재료는 1237°C에서 완전히 용융되는 30% 구리-니켈이다. 플러그가 용융되는 경우, 빌릿의 진공 조건은 정상적으로 약 1300°C의 온도, 어떤 경우에 있어서는 1225°C 이상의 온도에 있는 뜨거운 산화 용광로 가스를 발생하여, 빌릿으로 빠르게 흡입된다.  이들 용광로 가스는 엘리먼트(Es, Ea 및 Et)를 통과하므로, 금속을 환원 및 제거하는 3개의 층을 통과하는 것이다. 티타늄으로 구성된 외부 엘리먼트(Et)를 통해서, 이미 명시된 바와 같이 500-800°C 이상으로 가열 시에 금속 그 자제에서 이들을 흡수하기 때문에 스캐빈징 효율성은 어떤 산화물 코팅 또는 질화물 코팅의 형성에 의해 손상되지 않는다. 그 후, 이 용광로 가스가 알루미늄으로 구성되어 약 650°C에서 용융되는 경우, 엘리먼트(Es, Et)의 사이에서 보존(retain)되는 엘리먼트(Ea)를 통과한다. 엘리먼트(Ea)는 또한 알루미늄 및 마그네슘의 합금으로 이루어져, 훨씬 더 강력한 스캐빈징 작용을 제공할 수 있다. 마지막 엘리먼트(Es)를 통과하는 경우 CO2 또는 잔류 산소가 CO로 변환된다. 이것은 CO2 혹은 O2의 모든 분자를 위한 두 개의 CO 분자의 형성에 기인한 압력의 증가를 수반한다. 약 1225°C 이상의 온도에서 영역(Z)로 들어가는 CO는 인터페이스에 여전히 존재하는 산화 크롬 흔적(trace)에 대해 환원 효과를 가질 것이다.또한, 빌릿(B11)의 각 단부로 가압되는 3개의 엘리먼트는 압연 동안에 재킷 단부의 손상이 일어난 경우 영역(Z)에서 코어 및 재킷의 산화 발생을 막기 위한 추가적인 보호 기능을 제공한다. 따라서, 이 엘리먼트는 재킷의 단부가 압연 동안에 손상되는 경우와 플러그가 용융(melting)되는 경우에는, 엘리먼트는 CO 변환기로서의 이중 목적을 제공하고 있다.비교적 큰 최초 갭(50)이 강철 코어와 재킷 사이에 남아있을 수 있다는 사실로 인해 물질(agent)이 재킷(J1)에 삽입되면서 분말 알루미늄 또는 또는 NH4Cl 등의 물질이 코어(C)의 상부에 뿌려지도록 할 수 있다. 이것은 도 10의 참조번호(120)에서 개략적으로 도시된다.도 12는 빌릿(B11)의 변형이며, 3개의 엘리먼트(Es, Ea 및 Et)를 구비한 빌릿(B12)의 일단을 도시하고 있다. 중간 엘리먼트(Em)는 마그네슘(Mg)으로 구성된다. 외부 엘리먼트(Et)는 티타늄(Ti)으로 다시금 구성된다. 여기서, 빌릿은 용광로에 있는 동안에 이미 설명한 온도 의존 플러그(46)를 통해 배출된다. 이 예에서는, 압연 전 또는 압연 동안에 빌릿 내부에 존재하게 되는 Mg 증기에 의존한다.순수 마그네슘으로 이루어지는 엘리먼트(Em)을 먼저 고려하는 것이 편리하다. 도면에 도시된 다른 모든 빌릿과 마찬가지로, 빌릿(B12)의 단부는 엘리먼트(Em)의 마그네슘이 용융되기까지 먼저 급속히 가열된다. 본질적으로, 마그네슘이 융점(melting point)에 도달함에 따라 발화하기 시작하여 N2, O2, CO2 및 CO 모두를 빠르게 제거하고 빌릿 내부에서 진공 상태를 만든다. 이 단계에서는, 전체 빌릿이 RTa 또는 RTd로 가열된다. Mg는 진공 상태로 인해 850°C에서 기화한다. 마그네슘 증기는 온도를 상승시키면서 압력을 증가시킨다.이전 예제와 마찬가지로, 빌릿은 필요한 RTa 또는 RTd 중 하나에 가깝게 용융되도록 설계되는 구리-니켈의 플러그(46)를 제공함으로써 용광로 내에서 여전히 배출된다. 구리-니켈 10 %은 완전히 마그네슘의 비등점보다 높은 1145°C에서 완전히 용융된다. 마그네슘 증기가 제공하는 양의 압력이 용광로 가스의 진입을 방지할 뿐만 아니라 압연을 위해 용광로에서 일단 제거된 공기의 유입을 방지한다.초기 압연 동안에 배출되거나 정지(break)되는 말단 구획을 설계하여 마그네슘 증기가 빠져 나오게 하는데 유리한 점도 있다. 압력 하에서, 이는 재킷 및 코어가 접합될 때까지 공기의 진입을 막는데 도움이 된다. 마그네슘에 대한 알루미늄의 비율은 850°C와 1260°C 사이 어느 곳에서도 이 합금이 증발을 일으키도록 선택되는 것이 좋다. 본질적으로, 이 프로세스는 산화 크롬을 줄이기 위해, 오히려 CO보다 마그네슘 증기에 의존한다.이 영역(Z)을 관통하는 증기가 완성된 제품의 인터페이스에서 허용되지 않는 함유물을 남기기 때문에, 관련된 빌릿의 RT 이하에서 기화하는 합금 또는 마그네슘 등의 금속으로 이루어지는 엘리먼트를 사용하는 것이 실제적으로 허용 가능한지를 증명할 수 있다. 반면에, 동일한 엘리먼트에서는 엘리먼트들이 기화하는 온도 이하에서 RT를 가진 빌릿의 사용이 허용 가능할 수 있다. 경험으로 인해 이러한 엘리먼트가 사용될 수 있는 환경을 결정할 수 있다.본 발명과 관련하여 실시된 테스트의 과정에서, 놀랍게도 도 3에 도시된 바와 같이 준비되고 특정 종래의 푸셔 타입의 용광로 통과한 빌릿의 단부는 그 단부를 미리 가열하기 위한 용광로에 특별한 배치를 만들지 않고 본 발명의 목적을 위해 중앙 부분 전에 적절히 가열되게 되는 것이 관찰되어 왔다. 이러한 이유가 완전히 명확하지는 않으나 다양한 팩터 중 어느 하나 또는 아마도 그들의 결합에 기인할 수는 있다. 대부분의 푸셔 형태 용광로에 있어서는, 빌릿이 용광로 바닥에 위치하고 결과적으로 가장 뜨거울 때 배출된다. 빌릿의 다른 면이 용광로 가스에 노출되지 않기 때문에, 용광로 가스는 상부면 및 2개의 단부면을 통해서만 용광로 가스가 빌릿을 가열할 수 있다. 그러나, 빌릿의 상면은 방열판(heat sink)로서 역할을 하는 연속적이며 평평한 다수의 강철로서 함께 존재한다. 따라서, 그 단부는 초기에 상대적으로 냉각된 상태로 있던 빌릿의 중앙 부분보다 급속히 가열된다. 게다가, 티타늄(Ti) 및 알루미늄(Al) 뿐만 아니라 마그네슘의 열전도(heat conductivity)는 강철 또는 SS보다 훨씬 크다.그 가스가 빌릿 통해 제어된 방식으로 흐르도록 압연 순서 정렬된다. 예를 들어, 인라인 압연기(in-line rolling mill)가 사용되는 장소에서는, 압연에 들어가는 빌릿의 단부가 폐쇄될 수 있고 후단이 압연 중에 배출되도록 설계될 수 있다. 마그네슘 증기 및 다른 가스는 상당한 압력하에서 항상 배출구 쪽으로 밀려 나감으로써, 아직 단부 구획으로 이동되지 않은 고체 산화 및/또는 질화 마그네슘의 미소량디 밖으로 쏟아져 나오도록 하는데 도움이 된다. 이 기술로 인해 마그네슘 증기가 BP 이하로 냉각되기 전에 1100°C 이상에서 반드시 방출되게 된다. 이것이 발생하는 경우, 산화물 및 염화물은 고체, 비금속 함유물로서 빌릿에 남는다.다음에서는, 모든 예로서, 엘리먼트의 기술 또는 그들의 배열을 반복하는 것이 필요하지는 않다. 그리고, 그러한 엘리먼트는 간단한 문자(E)로 식별될 수 있다.빌릿이 금속 특히 지금까지 제시되었던 알루미늄 및 티탄늄을 구성하는 엘리먼트를 포함한다 하더라도, 단부가 예비 가열(preheated)된 후에, 빌릿의 내부의 상태는 대기의 공기가 가열 이전의 빌릿으로부터 제거(scavenge)되거나 배기(evacuate)되었다는 사실에도 불구하고 여전히 크롬의 일부 산화를 허용할 수 있다.도 5는 이 문제를 해결하는 빌릿(B5)의 단부를 도시한다. 빌릿(B5)는 4개의 엘리먼트(Eu, Es, Ea 및 Et)의 조합으로 구성된다. 후자의 3개의 엘리먼트는 이미 기술한 것과 동일할 수 있고, 동일한 각각의 기능을 제공한다. 플레이트(14)는 생략되어도 좋고, 배기 구멍(42)를 갖는 플레이트(40)가 압연 중에 엘리먼트를 고정시키는데 도움이 되도록 마련된다. 엘리먼트(Eu)는 엘리먼트(Es)와 코어의 단부(10) 사이에서 샌드위치되어 있고, 이 엘리먼트(Eu)는 NH4CL 또는 우레아(urea)를 구성하는 브리켓이다. 이들 조합의 유용성에 대해서는, 엘리먼트(Es, Ea 및 Et)가 다음과 같이 발생시키는 것이 가능하도록 충분한 다공성(porous)을 만들 수 있기 때문에 종래 특허에 기술된 바와 같이 저온에서 NH4CL 또는 우레아(urea)가 해리(dissociate)되며, 배기 구멍(42)를 통해 빌릿으로부터 빠져나올 수 있는 큰 체적의 가스를 형성한다. 이 가스는 빌릿의 영역(Z)에서 잔류 가스를 치환시킨다. NH4Cl 또는 우레아의 해리는 200°C 이하 온도에서 개시되고 이 온도가 NH4Cl 또는 우레아(urea)가 소비되는 지점에서 600°C 어딘가에 도달하여 빌릿의 단부로부터의 가스 흐름이 중지될 때까지 계속된다. 따라서, 빌릿(B5)은 빌릿 내부의 대기 가스를 제거기 위해 배기 또는 퍼지될 필요가 있다. 엘리먼트(Es, Ea 및 Et)의 다공성으로 인해 그 단부가 가열될 때 빌릿 내부로 대기 가스가 침투된다 하더라도, 엘리먼트(Es, Et ) 및 엘리먼트(Ea)의 용융 구성물은 빌릿에서 남겨지거나 방출될 수 있는 산소를 제거한다. 또한 이들은 빌릿의 내부로 관통할 수 있기 전에 공기 내에서 산소 및 기타 가스를 제거한다.변형된 엘리먼트(E30)는 도 13에 도시된다. 이 엘리먼트는 탄소강과 혼합되어 있는, 참조번호(80)에서 간략하게 도시된 쉐이빙 등의 적합한 FD 형태이며 참조번호(82)에서 간략하게 도시된 와이어 형태나 스와프(swarf) 또는 기타 적합한 FD 형태인 티타늄으로 구성되어 있다.빌릿(B1 내지 B4)에서, 코어 몸체를 하우징하고 대기에 닫혀있는 재킷(J)은 코어 및 SS 재킷의 인터페이스 부분이 함께 접합될 때까지 산화 가스(oxidising gas)가 빌릿 외부에서 영역(Z)을 관통하는 것을 방지하는 수단을 마련한다. 빌릿(B5) 등의 빌릿에서는, 엘리먼트(Es, Ea 및 Et) 등의 엘리먼트들을 제거하는 배열과 결합하는 엘리먼트(Eu)를 통해 이러한 수단을 효율적으로 제공한다. 엘리먼트(Eu)는 영역(Z)으로부터 산화 가스를 제거하기 위해 낮은 온도 범위에서 활성화되고, 스캐빈징 엘리먼트는 이들 가스로 하여금 빠져 나가도록 허락할 뿐만 아니라 대기 또는 용광로 가스가 영역(Z)으로 관통하는 것을 정지시키기 위해 낮은 온도에서 충분한 씰링 작용을 마련한다. 온도가 상승함에 따라, 스캐빈징 엘리먼트는 좀더 활성화되어 대기 및 용광로 가스가 영역(Z)으로 관통할 수 있을지라도, 그렇게 되기 전에 이들 가스 중의 산소가 엘리먼트(Es, Ea)에 의해 제거된다. 또한, 이 엘리먼트는 인터페이스 부분이 함께 접합될 때까지 영역(Z)에서 방출되는 산화 가스를 제거하도록 작용한다.빌릿(B4) 등 빌릿에 3개보다 많은 엘리먼트를 제공할 필요 찾을 수 없다. 예를 들어, 엘리먼트(Et)가 중간 엘리먼트(Ea)를 생략할 수 있도록 충분히 활성화될 수 있다. 엘리먼트(Et)는 용융되지 않기 때문에, 장벽 엘리먼트(Es)를 필요로 하지 않을 수 있다.엘리먼트는 일반적으로 10~150mm 두께일 수도 있다. 그러나 이것은 일예이고 어떠한 적당한 두께이어도 좋다.빌릿이 가열되기 전에 원료 스캐빈징 금속은 엘리먼트(E)가 영역(Z)에 존재되는 것을 방지하기 위해 아마도 필요하다. 이러한 금속의 상당한 양의 잔류물이 폐기 어떠한 경우에 코어와 재킷의 표면 사이의 결합에 해롭게 될 가능성이 있고, 어떠한 경우 압연 후에 이러한 잔류물을 포함하는 빌릿의 일부분이 버려진다. 그러므로, 스캐빈징 엘리먼트(E)는 초기에 코어 및 재킷의 표면과 분리된 위치에 놓일 필요가 있다. 이와 관련하여, 다수의 FD 스캐빈징 금속 중 하나는 특히 티타늄은 FD 강철과 혼합될 있고, 유리하게는 빌릿의 단부에서 브리켓 형태로 삽입될 수 있다. FD 강철은 적절한 장소에서 스캐빈징 금속을 유지하는 매트릭스로서 역할을 한다.예비 성형된 튜브(tube)를 재킷의 중앙 부분(J1)에 사용하는 경우, 코어는 코어가 재킷에 들어가도록 하기 위해 재킷보다 작아야 한다. 여기에서 예를 든 바와 같이, 7mm 벽 두께의 150mm X 150mm 재킷(J1)을 구비한 14m 길이의 빌릿은 122mm X 122mm 사각형 강철 코어를 하우징한다. 이 예에서는 상온(room temperature)에서 코어 및 재킷 사이에 14mm 갭이 있다. 이 갭은 대기 공기, 즉 78 % 질소와 21 % 산소의 일부인 501로 나타낸다.그램 분자 기초(gram molecular basis) : 마그네슘의 1gm은 자유 공기의 320cc를 제거할 수 있다.티타늄의 1gm은 공기의 250cc를 제거할 수 있다.알루미늄의 1gm은 공기의 480cc를 제거할 수 있다.공기의 501을 함유하는 밀폐된 빌릿에서, 1% 아르곤을 남기기 위해 104gm 알루미늄만이 부분 진공을 만드는데 필요하다. 마찬가지로 마그네슘의 156gm 또는 티타늄의 200gm은 동일한 크기의 빌릿으로부터 공기의 501를 제거하여 동일한 부분적인 진공 상태를 남기는데 필요하다. 그러나, 개구 단부를 구비한 동일한 크기의 빌릿인 경우에, 내부 공기 및/또는 외부 대기의 공기 50001은 위에 기재된 바와 같이 빌릿 내부에 아르곤의 501를 생성(즉 50,000cc/0.01 = 5,000,000CC )하기 위해서 제거되어야 할 것이다.다음의 계산은 도시될 목적으로 제공되어 빌릿(B4) 등의 빌릿이 생산되는 것을 가정하고 있다. 또한, 엘리먼트(Ea)는 산업상의 관행에 사용되는 금속인 알루미늄으로 이루어져 있다고 가정한다. 알루미늄은 2.7g/cc의 밀도를 가진다. FD 알루미늄(중량 기준)의 약 10.4kg이 필요하거나, 양단 중 한쪽에서는 약 5.2kg된다. 이것은 2000kg의 총 빌릿 무게의 중량에 0.5 %를 나타낸다. 고체 알루미늄에 대한 70 %의 상대 밀도를 갖는 알루미늄 브리켓(briquette)은 5.2kg 각각 무게와 136mm X 136mm의 내부 치수를 갖는 재킷의 각 단부에 꽉 들어맞는 170mm의 길이를 가진다.빌릿의 내부가 아르곤으로 가득 채워진 경우, 내외측에서 가스 압력 평형이 결국 도달된다. 용광로가 RT까지 가열되는 경우에 빌릿에서 가스의 팽창이나 압축으로 인해 또는 용광로 온도의 변화로 인해 생성되는 압력 평형의 치환은 자동적으로 조절된다. 따라서, 각 단부에서의 엘리먼트(E)는 압력 평형을 위해 자기 조절 매커니즘을 마련한다.크롬보다 낮은 FEOF을 가지고 있으며 알루미늄, 마그네슘 또는 티탄늄 대신에 사용될 수 있는 기타 금속이 있다. 이들 기타 금속이 사용될 확률이 적은 것으로 현재 보이지만 이것을 무시해서는 안된다. 이러한 기타 금속은 지르코니움, 리튬, 칼슘, 실리콘, 바나듐, 망간과 우라늄이 포함된다.그러나, 또 다른 가능성이 도 14에 도시된다. 빌릿(B14)는 지금까지 설명한 바와 같이, 실질적으로 동일한 배열에서 하나 이상의 엘리먼트를 포함한다. 그러나, 엘리먼트는 재킷 단부에 직접 배치되지 않지만 대신에 연강의 카트리지(cartridge)(60)에서 미리 패킷화된다. 이 예에서는, 3개의 엘리먼트(Es, Ea, Et)는 이전에 설명한 것과 동일하게 도시된다. 카트리지는 튜브(12)에 가깝게 들어 맞고 안쪽과 바깥쪽 단부에서 단부 플레이트(64, 66)을 구비한 길이 방향으로 확대된 관형 외부 몸체(62)로 구성되어 있다. 단부 플레이트가 몸체(62)에 용접되거나 또는 일체이므로, 플레이트와 몸체(62) 사이의 관절은 밀폐될 수 있다. 단부 플레이트(64)는 코어(C)의 단부에 대항하여 배치하고 있으며 중앙의 구경(68)을 구비한다. 카트리지가 빌릿 단부에 삽입된 후에, 그것은 튜브(12)에 용접된 플레이트(70)에 의해 정확하게 고정된다. 플레이트(70)의 기능은 플레이트(14)와 유사하므로, 필요 및 카트리지에 삽입된 엘리먼트 또는 엘리먼트(E)의 성질에 의존함에 따라, 모두 앞서 설명된 바와 같이 플레이트(70)는 구경을 가지고 또는 미리 결정된 온도에서 용융되는 플러그를 구비할 수 있다. 한편, 도시된 바와 같이 구경이 없어도 좋다. 이러한 경우의 처음 두 번째에서, 단부 플레이트(66)는 플레이트(70)에 구경(74)과 일렬로 배열되는 구경(72)(도 14a 참조)을 구비하고, 단부 플레이트(64)의 구경(68)과 유사하다. 내측 단부 플레이트(64)는 우선 카트리지의 위치에 엘리먼트 또는 다수의 엘리먼트를 고정시키는 역할을 한다. 본 발명의 일측면에 있어서, 여기에 기술된 배열 중 어느 하나에서는 엘리먼트가 카프리지로 패킷화되어 빌릿으로부터 별도로 이송될 수 있다. 이것은 단순한 기계(simpler machinery)가 빌릿을 조립하는데 필요할지도 모른다는 결과를 야기한다. 카트리지에 삽입되는 엘리먼트(E) 중 하나는 이전에 설명한 바와 같이 RT 이하에서 용융되는 스캐빈징 금속으로 이루어져 있는 곳에서는 각 단부 플레이트(64, 66)는 용융 금속을 고정시키기 위한 장벽으로서 역할을 한다. 금속의 양을 선택할 수 있으므로, 용융 시에, 그 상부 표면이 구경(aperture)(68, 72, 74) 이하에 놓이게 된다. 이것은 카트리지 밖으로 용융 알루미늄 또는 기타 금속이 유출되는 것을 막고, 또한 뜨거운 빌릿이 처리될 때 코어 및 재킷 사이의 갭에 이르는 것을 방지하는데 도움이 된다.단단한 강철의 코어로 구성된 빌릿으로 본 기술된 여러 엘리먼트를 사용함으로써, 분위기로부터 재킷(J)의 단부를 밀폐하는 비용을 방지할 수 있다. 종래 특허에서 기술된 단부를 크림핑(crimping)하여 빌릿을 밀폐하는데 단지 충분할 수도 있다. 도 15 및 16은 이 방법으로 크림핑된 빌릿(B15, B16)의 단부를 도시한다. 이들 빌릿 모두는 이미 설명한 대로 엘리먼트 E를 포함한다. 빌릿(B16의)의 경우, 카트리지가 사용되지 않고 엘리먼트가 클림핑되기 전에 빌릿의 단부에 직접 삽입된다. 이 경우에는, 그것이 크림핑되기 전에 빌릿 단부에 탄소강 플레이트(90)을 삽입할 필요가 있다. 플레이트(90)는 재킷을 밀폐하도록 마련되지 않으므로, 적절한 장소에서 용접되지 않는다. 플레이트(90)는 크림핑 동안에 파이프(12)에 의해 엘리먼트(E)가 밀어 넣어지는 것을 방지하는데 도움이 될 수 있다.도 15a는 코어 C의 단부(98)가 카트리지(60b)의 몸체의 단부(98)를 수용하는 주변 오목부(peripheral recess)(92)를 구비할 수 있다. 이것은 압연이 시작될 때 카트리지 단부를 코어 단부에 신속히 용법하는 경향이 있으므로, 카트리지가 코어로부터 분리되는 것을 방지하는데 도움이 될 수 있으며, 코어 및 카트리지 사이의 접합점(joint)에서 재킷의 연속으로 손상될 가능성을 방지하는데 도움이 된다.상기 예 중 어느 하나의 있어서, SS 재킷에 용접된 탄소강 파이프 단부(12)의 사용을 생략하는 것이 바람직하다. 대신, 엘리먼트(E)는 SS 재킷의 단부에 삽입된다. 이렇게 만들어진 빌릿(B17)은 도 17에 도시되고, SS 재킷(J)은 플레이트(14)를 지나 빌릿의 단부(110)로 연장된다. 도 18는 카트리지(60c)가 SS 재킷(J)의 단부에서 삽입되는 빌릿의 일단(one end)을 도시한다. 빌릿(B15 및 B16)의 경우와 마찬가지로, 재킷의 단부가 도시된 바와 같이 카트리지 전체에 걸쳐 클림핑되거나 플레이트에 의해 밀폐될 수 있다.빌릿(B17 및 B18)의 경우에는, 빌릿이 압연된 후에 그 단부가 잘려나간 사실의 결과로서 SS 재킷(J)의 비교적 큰 비율이 소비된다. 우선, 코어(C)의 단부가 재킷(J)의 단부 가까이에 위치되어 오목부(92)와 유사한 각각의 주변 오복부(92d, 92e)를 구비하는 위치에 빌릿(B19 또는 B20)을 마련함으로써 이 비용을 저감시킬 수 있다. 다시 말하지만, 어떤 탄소강 튜브도 SS 재킷의 단부(end)에 용접되지 않는다. 대신, 카트리지(60d, 60e)는 각각 마련된다. 이들 카트리지의 몸체가 일치하는 내측 단부(94d, 94e)를 가지고, 각각의 내측 단부는 각 오목부(92d, 92e)에 수용된며 재킷(J)에 용접된 필릿(fillet)이라는 점에서 이들은 카트리지(60b)와 유사하다. 그러나, 각 카트리지(60d, 60e)가 외측에 위치되어 재킷(J)의 단부을 분명히 드러낸다. 이들 예에서는, 각 카트리지의 외측 단부가 밀폐되어 빌릿이 용광로의 가스 및 외부 분위기에 밀폐되어 있다고 명시되어 있다.빌릿(B19)에 있어서 카트리지의 몸체는 코어(C)와 실질적으로 동일한 단면 크기를 갖는 원통형 파이프를 이용하여 형성한다. 파이프의 단부는 적절한 장소에 용접된 플레이트(66d)에 의해 밀폐된다. 빌릿(B20)에 있어서, 카트리지의 몸체는 컵 모양을 가진다. 이 몸체는 딥 드로잉에 의해 형성될 수 있다.  단부 상에서 용접된 플레이트를 준비하는 것이 필요로 하지 않다. 사각형 파이프로 이루어진 재킷의 경우에는, 재킷 및 코어로부터 돌출된 카트리지의 일부분이 카트리지로 하여금 압연기의 가이드에 들어가도록 하기 위해 직사각형 파이프보다 더 작아야 한다. 이들 가이드는 (직사각형) 빌릿의 진입을 정밀하게 가이드하도록 성형될 것이고, 더 작은 모양을 통해서도 가이드에 들어갈 수 있도록 하여 압연기에 들어간다.도 19 및 20에 도시된 바와 같이 카트리지 형태를 사용하는 한가지 장점은 카트리지의 내측 단부의 부분(80d, 80e)가 빌릿으로 돌출되어 있고 재킷의 단부 및 코어의 단부 사이에 샌드위치되어 있다. 그러므로, 카트리지 및 빌릿의 사이의 접합점은 압연 처리 동안에 냉각되거나 균열될 가능성이 적다. 게다가, 이 접합점의 형태는 구조적으로 카트리지 및 코어 사이의 용접 압력만큼 강력할 수 있고 따라서 외측 용접이 손상된 경우라도 SS 재킷이 압연 동안에 백업 연결 시스템으로서 역할을 할 수 있다.빌릿(B19, B20)의 추가 변화가 도 21a 및 도 21b에 도시된다. 도 21a에서는 일반적으로 길이 50mm이며 코어 및 재킷(J)의 단부를 구성하는 빌릿의 부분(96)이 스웨이지(swage) 되므로, 전체적인 단면의 크기는 코어의 원래 단면 크기보다 작거나 거의 동등하다. 이를 위하여, 스웨이징 기계(swaging machine)는 흔히 유연 유압 호스의 단부상에 금속 부품을 스웨이징하는데 사용되는 형태로 사용될 수 있다. 이러한 기계는 일반적으로 4개 또는 8개의 집중적으로 작동되는 밀폐 및 개방형 입구(jaw)를 가진다. 카트리지(60f)는 재킷 및 코어의 스웨이징된 부분(96)의 외측에 걸쳐 적당하게 들어맞도록 마련된다. 원래 재킷과 동일한 외부 치수를 가질 수 있으며 도 19에 도시된 용접된 플레이트 또는 도 20에 도시된 컵 모양에 의해 밀폐될 수 있는 카트리지(60f)는 재킷상에 용접된 필렛이다. 이런 모양의 카트리지는 또한 압연 중에 과도한 열손실(heat loss)로부터 카트리지로 돌출되는 재킷 단부의 부분을 보호하는데 도움이 된다. 도 21b에서, 카트리지(60g)는 카트리지(60f)보다 큰 단면 크기를 가지거나 그렇지 않으면 동일하다. 카트리지(60f)은 스웨이징되지 않은 빌릿(B21b)의 단부에 들어 맞는 스커트를 구비한다.모든 경우에, 카트리지가 압연 중에 과도하게 냉각하는 경우, 카트리지는 SS보다 균열이 적은 경향이 있는 탄소강으로 형성될 수 있다. 지금까지 기술되고 도면에 도시된 빌릿의 코어 및 재킷은 일반적으로 직사각형 단면 형상이지 반드시 그럴 필요는 없다. 그래서 길이 방향 직진성의 필요 정도 및 단면 치수의 균일성으로 사각형 모양의 코어를 형성하는 것이 가장 실용적일 것이라고 생각되기 때문이다.그러나, 분명히 다른 단면 형상(원형 및 직사각형 모양 포함)의 빌릿이 사용될 수 있다.도 22는 SS 튜브(112)가 삽입되는 원형 통로(111)를 구성하는 강철(110)의 중공 블록을 포함한다. 튜브의 단부(113)는 이 블록으로부터 돌출된다. 여기에 기술되었던 어떤 것과 유사하게 배치된 환상 엘리먼트(annular element)(E)의 배열은 각 단부(113)에 장착되어 밀폐된 강철 케이싱(114)에 하우징된다. 이 케이싱은 환상(annual))이며 블록의 단부면(end face)에 용접된다. 이 엘리먼트는 튜브 및 통로(111)의 블록 사이의 인터페이스에서 영역(Z)의 산화를 방지한다. 빌릿(B22)은 천공 및 압연 기술을 이용하여 도 25에 도시된 내부적으로 SS 피복된 연속적인 강철 파이프(115)를 생산하는데 적절하다. 파이프와 피복재의 강철 몸체는 각각 참조번호(110’, 112’)로 도시된다.도 23은 강철 블록(110a)이 SS 튜브(112a)에 하우징되는 것을 제외하고는 빌릿(B22)와 유사한 빌릿(B3)을 도시한다. 다시 말하지만, 빌릿(B23)은 도 26에 도시된 외부 SS 피복된 연속적인 철강 파이프(seamless steel pipe)(115a)를 생산하는데 적합하다. 파이프와 피복재의 강철 몸체는 각각 참조번호(110”, 112”)로 도시된다.도 24는 SS 플레이트(119)가 자신의 상부면(upper face)에 도포되는 직사각형 강철 슬라브(116)를 구성하는 빌릿(B24)를 도시한다. 플레이트는 각 4개의 엣지가 90°로 아래방향으로 면(118)을 향해 접어지도록 예비 성형되므로, 빌릿의 전후 단부에 위치한 2개의 플랜지(flange)를 형성할 수 있고, 참조번호(120)로 도시된다. 나머지 2개의 플랜지(도시되지 않음)는 플레이트의 측면 엣지(side edge)에 용접된다. 플레이트(119)가 이 위치에 배치되고 나면, 가시화된 플랜지는 참조번호(121)로 도시된 바와 같이 내측 방향으로 다시 접혀지게 되므로, 이들 플랜지의 자유 엣지는 전후단의 엣지에서 플레이트의 하부면(122)에 용접하도록 각각 위치된다.  시각화된 플랜지(12)는 지금까지 설명한 것과 유사하게 배열된 엘리먼트(E)의 배열을 포함하고 있다. 빌릿(B24)이 가열되는데 적당하며 SS로 피복된 일면(one face)을 구비한 도 27의 강철 플레이트(123)로 압연된다. 이 플레이트의 강철 몸체 및 피복재는 각각 참조번호(118’ 및 119’)로 표시된다.도 29는 사각형의 형태인 제품을 도시하고, 이 경우, 외측 SS 피복 파이프(120)는 관형이며 SS 피복재 튜브(124)에 결합되는 강철 몸체(122)를 구성한다. 파이프는 치수 및 모든 구성 요소의 모양의 차이에 대해 만들어지기 때문에 본질적으로 빌릿(B23)과 유사하게 조립되는 빌릿으로부터 생산될 수 있다. 도 29는 마찬가지로 내부 피복재 튜브(122)에 결합되는 강철 몸체(124)를 구성하는 내측 SS 피복 파이프로서 동등하게 보여진다. 이 파이프(120)는 치수 및 모든 구성 요소의 모양의 차이에 대해 만들어지기 때문에 본질적으로 빌릿(B22)과 유사하게 조립되는 빌릿으로부터 생산될 수 있다.처음 시험에는, 각각이 100mm X 100mm의 외부 치수 및 2m 길이를 갖는 탄소강의 직사각형 코어 막대로 이루어진 4개의 빌릿을 준비했다. 빌릿 중 2개에 대해서는 플레이트가 6mm 두께 UNS S32101 양면 SS로 이루어지고, 기타 2개의 빌릿에 대해서는 플레이트가 6mm 두께인 UNS S32304 양면 SS로 이루어졌다. 각 플레이트는 막대 절반을 밀폐하여 덮고 있는 두개의 위로 서있는 플랜지 및 베이스를 가지는 U자 형태로 예비 성형되었다. 이 플레이트는 막대의 대향측(opposed side)에 도포되므로, 막대의 대향면(opposed face)의 중심라인을 따라 연장되는 플레이트의 인접한 엣지 사이에 용접 갭이 있었다. 이 플레이트는 코어 막대로 관통하는 용접없이 인접한 엣지를 따라 함께 용접되므로, 막대 주위에 SS 캐이싱을 형성했다.170mm 길이의 카트리지가 준비됐다. 이들은 다수의 압축된 티타늄의 터닝(turning)으로 각각 이루어진 3개의 엘리먼트를 포함했다. 이 3개의 엘리먼트는 빌릿(B19)에 예시된 바와 같은 8mm 두께의 탄소강 플레이트로부터 가공된 탄소강 케이싱으로 압축되었다. 그러한 하나의 카트리지는 빌릿(B19)에 예시된 바와 같이 빌릿의 각 단에서 피복재 플레이트에 용접되었다. 그러므로, 각 빌릿은 대기에 밀폐되었다.주위 온도로 빌릿의 중심 부분을 남기면서 각 빌릿의 단부는 약 800°C로 미리 가열된다. 이후 전체 빌릿은 압연기 용광로(rolling mill furnace)에서 1200°C로 가열되었다.그 다음, 빌릿이 다이아몬드 사각형 압연 패스 구성에서 맨 먼저 종래 압연기의 6개의 거친 패스를 통해 압연된다.이 과정에 있어서, 빌릿은 70mm X 70mm의 크기로 감소되었고, 부분적으로 압연된 제품은 구역별로 나누어 검사되었다. 모든 빌릿에 있어서, 빌릿 단부로부터 50mm 이상의 거리에 있는 코어 막대를 구비한 인터페이스의 SS 캐이싱에서 중요한 산화의 징후는 없었다. 게다가, 코어 막대와 인터페이스의 케이싱 사이에 완벽한 결합이 있는 것처럼 보였다. 코어 막대로부터 압연 갭으로의 SS 케이싱의 비접합에서 발생하는 어떤 파이닝(finning)도 관찰되지 않았다. 상업적 생산에서 단부 조각(end piece)의 잔존물을 포함한 빌릿의 단부는 결합이 경험을 통해 완료된다고 알려지자 마자 잘려져 나간다. 본 경우, 그러므로, 단부는 6개 패스를 지난 후 안전하게 잘려져 나갈 수 있다는 결론을 내렸다.추가 시험에서, 84mm X 84mm 크기 및 2m에서 길이의 2개의 상업적으로 생산되는 탄소강 코어 막대가 디스케일링(descaling)되었다. 상업적으로 생산된 막대는 외측 크기가 ASTM A 304 등급 SS 100mm X 100mm이고 6 밀리미터 벽 두께를 가진 사각형 튜브에 삽입되었다. 처음에는 코어 막대와 튜브 사이에 4mm의 분명한 갭이 있었다. 막대의 삽입 후, 튜브는 튜브의 12 % 신장(elongation)을 초래하는 SS의 탄성 한계 이상으로 뻗어 있었다. 이 과정에서, 튜브는 코어 바의 다양한 곡률 반경에 적응하기 위해 튜브의 둥근 코너가 왜곡되는 점에서 코어 막대 전체에 걸쳐 긴밀하게 감소된다. 튜브는 코어 막대보다 더 길어져 코어 막대에 의해 억제되지 않는 돌출 단부에서 91mm X 91mm의 크기로 감소된다.스트레칭 과정 후, 70mm의 관형 탄소강 단부 조각은 동일한 Inertfil 309(TM) 용접 와이어를 사용하여 SS 케이스의 단부에 용접했다. 35mm 길이이며 압축된 다수의 티타늄 터닝으로 이루어진 단일 엘리먼트는 밀폐하는 플레이트(closing plate)가 빌릿(B1)에서 예시된 바와 같이 단부 조각에 삽입되어 거기에 용접되기 전에 각 단부 조각으로 압축되었다.빌릿은 우선 4개의 빌릿에 대해 동일한 결과를 갖도록 동일한 과정을 사용하여 압연된다.결론적으로 본 발명의 과정은 페라이트계, 이중 또는 오스테나이트계 SS 또는 니켈-크롬, 니켈-구리 또는 구리-니켈 합금의 피복재를 가지는 제품의 생산을 가능하게 한다. 이 새로운 제품은 유도 가열을 채용하는 것들을 포함하여 현대 압연기와 호환되게 할 수 있습니다. 새로운 피복재 기술은 빌릿을 만들고 압연하는데 필요한 전문 공장의 비용을 포함하는 자본 비용을 절감해야 한다. 전반적으로, 그것은 국제적으로 채택되는 새로운 프로세스를 위해서 더 쉽다.